【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
柄も、傘も、胞子も含まない菌糸で全体的に構成され、弾性率が２０００〜８０００ｐｓｉであることを特徴とする、処理菌類生体高分子材料。
【請求項２】
１５〜５０ｐｃｆの密度を有する、請求項１に記載の処理菌類生体高分子材料。
【請求項３】
固有の水分を含む菌糸を含む組織を得る工程であって、前記菌糸が、柄も、傘も、胞子も含まない、工程と、
前記組織を脱水しながら、組織への浸透を可能にするのに十分な期間、前記組織を有機溶媒溶液で処理して、前記固有の水分を前記溶媒溶液で置換する工程と、
前記溶液から前記組織を除去する工程と、
前記組織を小さな厚さまで押圧する工程と、
その後、前記組織を乾燥する工程と
を含み、それにより１５〜５０ｐｃｆの範囲内の密度を有する処理菌類生体高分子を提供する、方法。
【請求項４】
前記処理工程が、１グラムの組織に対して５〜５０ｍＬの有機溶媒溶液の量で、前記組織を前記有機溶媒溶液で処理する工程を含む、請求項３に記載の方法。
【請求項５】
前記処理工程が、５秒〜６か月の期間、前記組織を前記有機溶媒溶液で処理する工程を含む、請求項４に記載の方法。
【請求項６】
前記有機溶媒溶液が、１００％アルコールバスである、請求項３に記載の方法。
【請求項７】
前記処理工程が、前記組織を前記溶液に少なくとも１回浸漬する工程を含む、請求項６に記載の方法。
【請求項８】
前記有機溶媒溶液が、塩を含む、請求項３に記載の方法。
【請求項９】
前記有機溶媒溶液が、１リットルの有機溶媒に対して２０〜３００ｇの含有量で塩を含む、請求項８に記載の方法。
【請求項１０】
前記有機溶媒溶液が、フェノール及びポリフェノールのうちの少なくとも１種を含む、請求項３に記載の方法。
【請求項１１】
塩を含む有機溶媒の溶液で前記組織を処理する工程をさらに含む、請求項１０に記載の方法。
【請求項１２】
前記押圧工程が、第１の押圧工程及び第２の押圧工程を含む、請求項３に記載の方法。
【請求項１３】
前記押圧工程が、手動プレス、液圧プレス及びローラーのうちの少なくとも１つを使用して前記組織を圧縮する工程を含む、請求項３に記載の方法。
【請求項１４】
前記塩が、塩化カルシウムである、請求項９又は１１に記載の方法。
【請求項１５】
前記有機溶媒溶液が、ポリフェノールを含み、前記ポリフェノールが、タンニン酸を含む、請求項１０に記載の方法。
【請求項１６】
前記組織を第２の有機溶媒溶液で処理する工程をさらに含み、前記第２の有機溶媒溶液が、塩を含む、請求項１５に記載の方法。
【請求項１７】
前記組織を前記第２の有機溶媒溶液で処理する工程が、組織に抗菌性を付与するのに十分な期間である、請求項１６に記載の方法。
【請求項１８】
前記処理菌類生体高分子が、２０００〜８０００ｐｓｉの範囲内の弾性率を有することをさらに特徴とする、請求項３に記載の方法。
【請求項１９】
前記処理菌類生体高分子が、乾燥質量で１５％超の含水量を有するか、又は乾燥質量で１５〜３０％の範囲内の含水量を有することをさらに特徴とする、請求項３に記載の方法。
【手続補正２】
【補正対象書類名】明細書
【補正対象項目名】００４６
【補正方法】変更
【補正の内容】
【００４６】
本発明はまた、ポリウレタン、シリコーン、ポリ酢酸ビニルコーティングスクリム等の、布、皮革及び皮革様の材料を置き換えるために使用することができる強靭で柔軟な材料である処理菌類生体高分子を提供し、室内装飾品、衣料品、軍事用品、運動用品及び履物に使用するための高密度フォーム様材料を提供する。
本発明の好ましい態様は、下記の通りである。
〔１〕柄も、傘も、胞子もなく、全体的に菌糸で構成され、弾性が２０００〜８０００ｐｓｉであることを特徴とする、処理菌類生体高分子材料。
〔２〕１５〜５０ｐｃｆの密度を有する、前記〔１〕に記載の処理菌類生体高分子材料。
〔３〕０．１２５インチの厚さを有する、前記〔２〕に記載の処理菌類生体高分子材料。
〔４〕柄も、傘も、胞子もなく、全体的に菌糸で構成され、固有の水分を含むことを特徴とする、菌類生体高分子材料の組織を得る工程と、
組織への浸透を可能にするのに十分な期間、組織を有機溶媒溶液で処理し、前記固有の水を溶媒溶液で置換し、組織を脱水する工程と、
前記溶液から前記組織を除去し、前記除去された組織を小さな厚さまで押圧する工程と、
その後、前記組織を乾燥質量の水分含有量１０〜１２％まで乾燥させる工程と
を含む方法。
〔５〕前記組織が、１グラムの組織に対して５〜５０ｍＬの量の前記有機溶媒溶液で処理される、前記〔４〕に記載の方法。
〔６〕前記組織が、５秒〜６か月の期間、前記有機溶媒溶液で処理される、前記〔５〕に記載の方法。
〔７〕前記組織が、５インチ×５インチの寸法及び２．５インチの厚さを有し、０．１２５インチの厚さに押圧される、前記〔４〕に記載の方法。
〔８〕前記有機溶媒溶液が、１００％アルコールの１５００ｍＬバスである、前記〔４〕に記載の方法。
〔９〕前記組織が、７日間、前記溶液に少なくとも１回浸漬される、前記〔８〕に記載の方法。
〔１０〕前記有機溶媒溶液が、１リットルの有機溶媒に対して２０〜３００ｇの含有量で、塩を含む１５００ｍＬの溶液である、前記〔４〕に記載の方法。
〔１１〕前記組織が、７日間、前記溶液に少なくとも１回浸漬される、前記〔１０〕に記載の方法。
〔１２〕前記溶液から前記組織を除去する工程と、前記除去された組織を０．５０インチの厚さに押圧する工程をさらに含む、前記〔１１〕に記載の方法。
〔１３〕前記０．５０インチに押圧された組織を１００％アルコールの１５００ｍＬ溶液に３日間浸漬する工程をさらに含む、前記〔１２〕に記載の方法。
〔１４〕前記１００％アルコール溶液から前記組織を除去し、前記除去された組織を直ちに厚さ０．１２５インチに押圧する工程と、前記組織を乾燥させる工程とをさらに含む、前記〔１３〕に記載の方法。
〔１５〕前記組織を有機溶媒及びフェノール及びポリフェノールの少なくとも一種の溶液で、その中にあるキチンの架橋及びその固定をもたらすのに十分な期間処理する工程をさらに含む、前記〔４〕に記載の方法。
〔１６〕前記組織を有機溶媒と１リットルの有機溶媒に対して２０〜３００ｇの含有量の塩とを含む溶液で、抗菌性を付与するのに十分な期間処理する工程をさらに含む、前記〔１５〕に記載の方法。
〔１７〕柄も、傘も、胞子もなく、全体的に菌糸で構成されることを特徴とする、菌類生体高分子材料の組織を得る工程と、
前記組織を５％酢酸の１００００ｍＬ溶液に２４時間浸漬し、染色及び架橋を補助するため、前記組織のｐＨを５〜７の中性から酸性のｐＨにする工程と、
前記組織を前記溶液から除去し、１００００ｍＬの水で１分間、前記組織を洗浄する工程；
前記組織をタンニン酸粉末及び水の１００００ｍＬの溶液であって、１リットルの水に対して１０グラムのタンニン酸含有量でタンニン酸を含む溶液で７日間浸漬する工程と、
前記組織を前記タンニン酸溶液から除去し、１００００ｍＬの水で１分間、前記組織を洗浄する工程と、
前記組織をタンニン酸粉末及び水の１００００ｍＬの第二の溶液であって、１リットルの水に対して２０グラムのタンニン酸含有量でポリフェノール化合物を含有する第二の溶液で１４日間浸漬する工程と、
前記組織を前記第二のタンニン酸溶液から除去し、１００００ｍＬの水で１分間、前記組織を洗浄する工程と、
前記組織を植物グリセリン及び水の溶液であって、１リットルの水に対して２０グラムのグリセリン含有量である溶液でコーティングする工程と、
前記組織を２０〜３０重量％の水分含有量まで乾燥させる工程と
を含む方法。
〔１８〕柄も、傘も、胞子もなく、全体的に菌糸で構成されることを特徴とする、菌類生体高分子材料の組織を得る工程と、
前記組織をタンニン酸粉末及び水の５５００ｍＬの溶液であって、１リットルの水に対して１０グラムのタンニン酸含有量でタンニン酸を含む溶液に７日間浸漬する工程と、
前記組織を塩化カルシウムとアルコールの５５００ｍＬ溶液であって、１リットルのアルコールに対して１５０グラムの塩化カルシウムの含有量である溶液で３回繰返し７日間、浸漬する工程と、
前記組織を０．５インチの厚さに押圧する工程と、
前記押圧組織を１００％アルコールの５５００ｍＬ溶液に１日間浸漬する工程と、
前記組織を前記アルコール溶液から除去し、直ちに前記除去された組織を０．１２５インチの厚さに押圧する工程と、
前記組織を乾燥させる工程と
を含む方法。
〔１９〕前記組織が、続けて、水と１：１００の比率で前記組織の乾燥重量の５％の量のタンニンを有する、タンニンの溶液で処理される工程と、その後、乾燥させる工程と、公共の水道水と１：１００の比率で乾燥組織重量の５％で適用される染料で染色する工程と、そして、前記染料を固定するためにｐＨ３の酢酸溶液で洗浄する工程とをさらに含む、前記〔１８〕に記載の方法。
〔２０〕前記組織が、その後、洗浄され、固定されていない染料を除去する工程と、そして、乾燥し、エンボス加工して表面模様を提供する、前記〔１９〕に記載の方法。
〔２１〕前記エンボス加工された組織が、スプレーコーティングによりワックスの膜で被覆され、水の浸透を防止する、前記〔２０〕に記載の方法。